БЕТОННАЯ СМЕСЬ
CONCRETE MIXTURE

Изобретение относится к промышленности строительных материалов, в частности к производству бетонных стеновых блоков для малоэтажного строительства.
Известна бетонная смесь, включающая, мас.%: цемент (портландцемент) 21,3-24,2; керамзит 57,6-64,0; керамзитовый песок 8,6-17,8; вспученный перлитовый песок 3,2-4,6; омыленную канифоль 0,001-0,0012; воду [1].
Задача изобретения состоит в повышении морозостойкости изделий, полученных из бетонной смеси.
Технический результат достигается тем, что бетонная смесь, включающая портландцемент, керамзит, керамзитовый песок, воду, дополнительно содержит нарезанное на отрезки 5-25 мм волокно из синтетических высокомолекулярных соединений профилированное, полученное формованием через фильеры с профилированными отверстиями в форме звезды с 3, 5 или 10 зубцами, и суперпластификатор С-3 при следующем соотношении компонентов, мас.%: портландцемент 23,0-25,0; керамзит фракции 10-20 мм 30,0-36,0; керамзитовый песок 17,0-18,6; указанное волокно 0,2-0,3; суперпластификатор С-3 0,7-1,2; вода 23,0-25,0.
Составы бетонной смеси приведены в таблице.
Таблица
Компоненты
Содержание, мас.%
состав №1
состав №2
состав №3
Портдандцемент
23,0
24,0
25,0
Керамзит
фракции 10-20 мм
36,0
33,0
30,0
Керамзитовый песок
17,0
17,8
18,6
Нарезанное на отрезки 5-25 мм волокно из синтетических высокомолекулярных соединений
0,3
0,25
0,2
Суперпластификатор
С-3
0,7
0,95
1,2
Вода
23,0
24,0
25,0
Морозостойкость бетона в возрасте 28 сут, циклы
35-40
35-40
35-40
В составе бетонной смеси используют любое (карбоцепное или гетероцепное) нарезанное на отрезки 5-25 мм синтетическое волокно (волокно из синтетических высокомолекулярных соединений): капрон, нейлон 66, найлон 610, лавсан, нитрон и др. Используют синтетическое волокно профилированное, полученное формованием через фильеры с профилированными отверстиями в форме звезды (с 3, 5 или 10 зубцами).
Компоненты дозируют в требуемых количествах. Портландцемент, керамзит (фракция 10-20 мм), керамзитовый песок смешивают, добавляют воду, нарезанное на отрезки 5-25 мм синтетическое волокно, суперпластификатор С-3 и еще раз смешивают. Приготовленную бетонную смесь укладывают в металлические (предварительно смазанные минеральным маслом) формы и оставляют до затвердевания.
Источники информации
1. А.с. СССР №1276650, С04В 28/02, 14/18, 1986, бюл. 46.